(57)【要約】【課題】クレイズフィルムを用いた光学フィルターにおいて、液晶ディスプレイの表示画面前面に取付けて横からの覗き見を防止することができ、取付けが容易で、取付けに際してデイスプレイの内部構造を変更する必要がなく、着脱が容易で、取外し後の表示画面に汚れが残らず、再使用を可能にする。【解決手段】ディスプレイの表示画面前面に取付けて可視範囲をコントロールするための表示画面用光学フィルターであり、透明なプラスチックフィルムの表面に互いに平行な多数本のクレイズを形成してなるクレイズフィルムに、透明な柔軟性ポリマーからなる表面平滑で再剥離性と自己粘着性を有する自己粘着層を積層する。【選択図】なし【特許請求の範囲】
【請求項１】
ディスプレイの表示画面前面に取付けて可視範囲をコントロールするための表示画面用光学フィルターであり、透明なプラスチックフィルムの表面に互いに平行な多数本のクレイズを形成してなるクレイズフィルムに、透明な柔軟性ポリマーからなる表面平滑で再剥離性と自己粘着性を有する自己粘着層を積層したことを特徴とする表示画面用光学フィルター。
【請求項２】
クレイズフィルムと自己粘着層との間に基材フィルムが介在する請求項１記載の表示画面用光学フィルター。
【請求項３】
クレイズフィルムのクレイズ内壁が染料および／または顔料で着色されている請求項１または２に記載の表示画面用光学フィルター。
【請求項４】
自己粘着層の表層ダイナミック硬度が０．０１〜２０ｍＮ／２５μｍ2、自己粘着層表面の平均表面粗度（Ｒａ）が０．１２μｍ以下、自己粘着層表面の初期粘着力が２９〜１９６０ｍＮ／２５ｍｍである請求項１ないし３のいずれかに記載の表示画面用光学フィルター。
【発明の詳細な説明】
【技術分野】
【０００１】
この発明は、表示画面用光学フィルターに関し、液晶ディスプレイの表示画面前面に取付けて視界を制御し、横からの覗き見を防止するために使用される。
【背景技術】
【０００２】
液晶ディスプレイ等の電子表示装置は、パソコン、ワープロ、コピー機、ファクシミリ等のＯＡ機器の分野に限らず、キャッシュディスペンサー、ＡＴＭ、ゲーム機、テレビ、時計、電話、工場内の制御装置等の広い分野で使用されているが、特にキャッシュディスペンサーやＡＴＭでは、またノートパソコンやモバイルでは、プライバシー保護のため隣からの覗き見を防止するための視界制御機能が要求される。
【０００３】
上記の視界制御機能を付与するため、表示画面に可視角度調整フィルムと呼ばれる一種の光学フィルターを取付け、画像が正面からは明るく見えるが、側方からは暗くて見えないようにすることが行われている。そして、この可視角度調整フィルムとして、透明な合成樹脂フィルムの表面に多数本のクレイズを分子配列方向と平行に形成した、いわゆるクレイズフィルムが知られいる（特許文献１、特許文献２および特許文献３等参照）。
【０００４】
上記の光学フィルターを表示画面上に固定するには、一般に感圧性の粘着剤が用いられている。この粘着剤は、固定力に関しては実用レベルにあるが、粘着時の作業性に劣り、空気溜まりが生じ易く、きれいに貼り付けることが難しいという問題があった。また、粘着力が強固であり、かつ経時変化により粘着力が増大するので、視界制御が不要になったり、光学フィルターが汚損したりして、その取外しが必要になったときに取り外しが困難であり、無理に剥がすと、表示画面の保護用ガラスやフィルムが破損したり、その表面に粘着剤が残って汚れたりするという問題があった。
【先行技術文献】
【特許文献】
【０００５】
【特許文献１】特開平６−８２６０７号公報
【特許文献２】特開平７−１４６４０３号公報
【特許文献３】特開平１１−２３１１０８号公報
【発明の概要】
【発明が解決しようとする課題】
【０００６】
この発明は、上記のクレイズフィルムを用いた光学フィルターにおいて、液晶ディスプレイの表示画面前面に取付けて横からの覗き見を防止することができ、しかも取付けが容易で、その取付けに際して上記デイスプレイの内部構造を変更する必要がなく、また表示画面を正面以外から見る必要が生じた場合は容易に取り外すことができ、取外し後の表示画面に汚れが残ることがなく、更にその後の再使用が可能な表示画面用光学フィルターを提供するものである。
【課題を解決するための手段】
【０００７】
この発明に係る表示画面用光学フィルターは、ディスプレイの表示画面前面に取付けて可視範囲をコントロールするための表示画面用光学フィルターであり、透明なプラスチックフィルムの表面に互いに平行な多数本のクレイズを形成してなるクレイズフィルムに、透明な柔軟性ポリマーからなる表面平滑で再剥離性と自己粘着性を有する自己粘着層を積層したことを特徴とする。
【０００８】
上記の光学フィルターは、その自己粘着層を液晶ディスプレイの表示画面前面に当てて手で押さえることにより、自己粘着層と表示画面との間に気泡を入れることなく、自己粘着層の自己粘着力によって均一に取付けることができ、作業性が良好である。そして、この自己粘着層は、柔軟性ポリマーで平滑面に形成されていて自己粘着力と共に再剥離性を有するので、必要に応じて容易に剥離することができ、剥離の際に自己粘着層の一部が欠けることがなく、剥離後に同じ光学フィルターを再び上記の表示画面前面に固定して再使用することができる。したがって、貼着ミスがあっても貼り直しが可能であり、また剥離跡に自己粘着層の一部が付着して残ることがなく、表示画面が汚れない。
【０００９】
上記のクレイズフィルムでは、クレイズの部分で透過光の散乱が起こるので、フィルム面に対する光の入射角度によって光線透過率が変化する。クレイズに直交する平面内において、フィルム面に対し法線方向の射出方向では散乱が少ないため光線透過率が最大になって視野が最も明るくなり、射出方向がフィルム面の法線方向に対して水平方向に傾斜するにしたがって散乱が大きくなって光線透過率が低下し、視野が暗くなる。すなわち、視界制御性が発現する。したがって、クレイズフィルムのクレイズの方向が画面の上下方向と一致するように光学フィルターを固定すると、側方における画像の視認性が低下し、覗き見防止効果が発現する。また、クレイズの方向を画面の上下方向に対して４５度傾斜させると、左右および上下の全方向において視認性を低下させることができる。
【００１０】
上記クレイズフィルムの材料は、クレイズの形成が可能なプラスチックフィルムであれば任意であるが、ポリエチレンテレフタレート、ポリブチレンテレフタレート、ポリエチレンナフタレート等のポリエステル、ポリエチレンやポリプロピレン等のポリオレフィン、ポリスチレン、ポリメタクリル酸メチル、ポリビニリデンフルオライドおよびこれらの変成体を挙げることができる。
【００１１】
この発明のクレイズフィルムは、上記のプラスチックフィルムを用い、その表面に多数本のクレイズを互いに平行に形成して製造されるが、その製造方法は任意である。例えば、フィルム面に直線刃を押し付けてフィルムを折り曲げ、このフィルムを直線刃に直角の方向に移動させて屈曲部の外面にクレイズを間欠的に発生させる方法（特開平６−８２６０７号公報、特開平７−１４６４０３号公報および特開平１１−２３１１０８号公報等参照）、およびフィルムをガラス転移点以下の温度で冷延伸する方法等で製造することができる。
【００１２】
なお、クレイズフィルムは、単層体または複層体のいずれでもよい。複層体を構成するポリマーは、異種または同種のいずれでもよく、この複層体は、クレイズを一方の層に発生させたもの、双方の層にまたがって発生させたもののいずれでもよい。また、クレイズフィルムの厚みも任意であるが、１０〜５００μｍ、特に２０〜４００μｍが好ましく、１０μｍ未満では視界制御性が十分でなくなり、かつ取扱い性が低下し、５００μｍを超えても取扱い性が低下する。また、クレイズの深さは任意であり、表面から裏面に達する深さでもよく、またピッチも任意であり、それぞれ市場の要求性能に応じて設定される。
【００１３】
上記のクレイズフィルムは、そのクレイズに染料や顔料を浸透させることにより、クレイズ内壁を染料および／または顔料で着色することができる。その色は任意であるが、特に黒色に着色した場合は、正面からの画像の視認性が向上し、かつ視界制御性も向上する。なお、上記のクレイズフィルム以外に前記の自己粘着層や後記する基材フィルムに染料や顔料を配合することによっても、クレイズ内壁の着色よりは効果が劣るが、視界制御性を向上することができる。この場合の染料や顔料は、特に限定されないが、耐候性の点からフタロシアニン系のものが好ましい。
【００１４】
前記の自己粘着層を構成する柔軟性ポリマーは、ゴム、エラストマーまたはプラストマーからなるものであり、ゴムとしては天然ゴム、シリコーンゴム、エチレンプロピレンゴム、アクリロニトリルブタジエンゴム、スチレンブタジエンゴム、クロロプレンゴム、アクリルゴム、フッ素ゴムおよびウレタンゴム等が、またエラストマーとしてはポリエステル系、ポリアミド系およびポリオレフィン系の熱可塑性エラストマーが、またプラストマーとしてはポリオレフィン系プラストマーがそれぞれ例示される。なお、これらの柔軟性ポリマーは、単体で用いてもよく、また２以上を混合して用いてもよい。
【００１５】
上記の柔軟性ポリマーは、透明度を阻害しない範囲で各種の機能化剤や安定化剤等を含有することができる。そして、この発明の光学フィルターは、上記の柔軟性ポリマーからなる自己粘着層の自己粘着力を利用して表示画面の前面に貼着されるので、粘着助剤を配合することは不要であるが、この発明の目的を阻害しない範囲で粘着助剤を配合して粘着力を高めることができる。
【００１６】
上記自己粘着層の自己粘着力は、柔軟性ポリマーからなる自己粘着層表面を平滑に形成することによって発生する。この場合の好ましい平均表面粗度（Ｒａ）は０．１２μｍ以下である。特に好ましいのは０．０８μｍ以下であり、０．０５μｍ以下が最も好ましい。この平均表面粗度（Ｒａ）が０．１２μｍを超えると、自己粘着力が発生せず、この発明の光学フィルターを自己粘着層の自己粘着力で固定することが不可能になる。
【００１７】
上記粘着層の表層のダイナミック硬度は、柔軟性ポリマーの種類、構造、配合（例えばフィラー、架橋助剤、粘着助剤、感圧性粘着剤等の配合）および架橋度（特に表層の架橋度）等によって制御されるが、その大きさは０．０１〜２０ｍＮ／２５μｍ2であることが好ましい。特に０．０２〜１０ｍＮ／２５μｍ2が好ましく、０．０４〜５ｍＮ／２５μｍ2が最も好ましい。このダイナミック硬度が、０．０１ｍＮ／２５μｍ2未満の場合は、剥離が困難になって前記の貼り直しを含むリペア性が低下し、反対に２０ｍＮ／２５μｍ2を超えると、固定力が不足する。
【００１８】
上記自己粘着層表面の初期粘着力は、上記のダイナミック硬度と同様に自己粘着層を構成する柔軟性ポリマーの種類、これに添加される粘着助剤や感圧性粘着剤の種類や添加量等によって制御することができ、一般にはダイナミック硬度と反比例するが、その好ましい大きさは、２９〜１９６０ｍＮ／２５ｍｍである。この初期粘着力が２９ｍＮ／２５ｍｍ未満の場合は、光学フィルターが表示画面から脱落し易くなり、反対に１９６０ｍＮ／２５ｍｍを超えると、前記のリペア性が低下する。
【００１９】
上記の柔軟性ポリマーからなる自己粘着層は、前記クレイズフィルムの表裏の片面に柔軟性ポリマーを押出し法や塗工法によって積層する等、任意の方法で形成することができる。その厚みは、一般には５〜２００μｍが好ましい。そして、この自己粘着層は、クレイズフィルムに直接積層してもよく、またクレイズフィルムとの間に透明な基材フィルムを介在させて積層することで光学フィルターを補強し、その寸法安定性を向上させて取扱い易くすることができる。この基材フィルムの材料は任意であるが、透明性、寸法安定性および経済性等の点からポリエチレンテレフタレートが好ましい。なお、基材フィルムの厚みは、一般には５０〜２５０μｍが好ましい。
【００２０】
クレイズフィルムと自己粘着層との間に基材フィルムを介在させるには、（ａ）自己粘着層を積層した基材フィルムとクレイズフィルムとを両面粘着テープで貼り合わせる方法、（ｂ）基材フィルムの片面に自己粘着層を積層し、反対面に感圧性粘着剤層を介してクレイズフィルムを積層する方法、（ｃ）感圧性粘着剤が積層されたクレイズフィルムと、自己粘着層が積層された基材フィルムとを上記感圧性粘着剤を介して積層する方法、（ｄ）基材フィルムの片面にクレイズフィルムを積層し、反対面に自己粘着層を積層する方法等を用いることができる。
【発明の効果】
【００２１】
上記のとおり、この発明の表示画面用光学フィルターは、クレイズフィルムを用いているため、液晶ディスプレイの表示画面前面に取付けることにより、横からの覗き見を防ぐことができ、かつ外部からの光の反射性が低下し、映り込みを防ぐことができる。そして、表示画面の前面に取付けるものであるから、ディスプレイの内部構造を変更する必要がなく、また自己粘着層の自己粘着力で取付けるので、作業性が良好で、かつ着脱が容易であり、必要に応じて剥離することができ、かつ剥離跡に汚れが残らず、剥離した場合は正面だけでなく、斜め方向からも表示画面を眺めることができて複数人が同時に眺めることが可能になる。
【００２２】
特に請求項２に係る発明は、クレイズフィルムと自己粘着層との間に基材フィルムが介在するので、光学フィルターとしての剛性および寸法安定性が向上し、その取扱い性や作業性が良好になる。また、請求項３に係る発明は、クレイズを着色したものであるから、視界制御機能が向上する。また、請求項４に係る発明は、自己粘着層の表層ダイナミック硬度、平均表面粗度（Ｒａ）および初期粘着力を限定したものであるから、自己粘着力および剥離性のバランスが良好となり、取扱い性および作業性が更に向上する。
【発明を実施するための形態】
【００２３】
実施形態１
ポリエステル、ポリオレフィン、ポリスチレン、ポリメタクリル酸メチル、ポリビニリデンフルオライド等のプラスチックからなる厚み１０〜５００μｍ、好ましくは２０〜４００μｍの一軸延伸フィルムにその配向方向と平行に張力をかけ、かつ配向方向と平行にクレイジングエッジを当てて局所的な曲げ応力をかけながら、上記のフィルムをエッジの方向に対して垂直方向に滑らせることにより、配向方向と平行なクレイズを縦縞状に形成してクレイズフィルムとする。
【００２４】
ポリエチレンテレフタレートからなる厚み５０〜２５０μｍの基材フィルムの片面にゴム、好ましくはシリコーン系ゴムからなる架橋性の柔軟性ポリマーを積層し、その上に任意のプラスチックからなる易剥離性のカバーフィルムを積層して該カバーフィルムの平滑表面を柔軟性ポリマー層の表面に転写する。次いで、架橋処理を施して柔軟性ポリマー層を架橋すると共に基材フィルムと一体化し、基材フィルムの片面に柔軟性ポリマーからなる厚み５〜２００μｍ、平均表面粗度（Ｒａ）０．１２μｍ以下、表層のダイナミック硬度０．０１〜２０ｍＮ／２５μｍ2、初期粘着力２９〜１９６０ｍＮ／２５ｍｍの自己粘着層を形成する。そして、上記基材フィルムの反対側表面に感圧性接着剤によって前記クレイズフィルムの任意の片面を接着する。
【００２５】
得られた積層体は、カバーフィルム、自己粘着層、基材フィルム、感圧性接着剤層およびクレイズフィルムの５層構造を備え、カバーフィルムが自己粘着層を保護している。そして、カバーフィルムは自己粘着層に対し易剥離性であるので、このカバーフィルムを剥離して自己粘着層を現わし、この自己粘着層を液晶ディスプレイの表示画面に当てて表面のクレイズフィルムを押さえることにより、自己粘着層、基材フィルム、感圧性接着剤層およびクレイズフィルムの４層からなる表示画面用光学フィルターが表示画面に固定され、表示画面に視界制御性が付与される。
【００２６】
実施形態２
上記の実施形態１において、そのクレイズフィルムの表面に黒色染液を塗布し、クレイズに浸透させ、乾燥し、その他は実施形態１と同様にして黒色に着色された表示画面用光学フィルターを得る。この光学フィルターは、実施形態１と同様に使用することができるが、実施形態１に比べて視界制御性が向上する。
【００２７】
実施形態３
上記の実施形態１において、基材フィルムおよび自己粘着層の少なくとも一方を染料または顔料で、好ましくはフタロシアン系顔料で着色し、その他は実施形態１と同様にして着色された表示画面用光学フィルターを得る。この光学フィルターは、実施形態１と同様に使用することができるが、実施形態１に比べて視界制御性が向上し、かつフアッション性が良好となる。
【００２８】
実施形態４
上記の実施形態１において、架橋性の柔軟性ポリマーに代えて非架橋性の柔軟性ポリマー、例えば熱可塑性エラストマーを用い、実施形態１の架橋処理を省略し、その他は実施形態１と同様にして表示画面用光学フィルターを得る。なお、自己粘着層と接する基材フィルムの表面には、接着性向上のための処理、例えば活性線処理やアンダーコートをあらかじめ施すことができる。得られた実施形態４の光学フィルターは、実施形態１と同様に使用することができる。そして、この場合も、実施形態２や実施形態３と同様にクレイズフィルム、基材フィルムまたは自己粘着層を着色し、視界制御性を向上することができる。
【実施例】
【００２９】
種々の表示画面用光学フィルターを試作し、その性能を比較した。なお、自己粘着層の初期接着力、表層ダイナミック硬度および平均表面粗度（Ｒａ）は、下記によって測定した。
１．初期粘着力ＪＩＳ−Ｚ−０２３７に準拠し、ステンレス鋼板に貼合わせ、その２０分後に剥離角度１８０度、引張り速度３００ｍｍ／分で測定した。
２．表層ダイナミック硬度島津製作所製の島津ダイナミック超微小硬度計ＤＵＨ２０２型を用い、試験モード：モード３（軟質材料試験）、圧子の種類：１１５、試験荷重：１．９７ｍＮ、負荷速度：０．０１４２ｍＮ／秒、保持時間：５秒の条件で測定した。試料はスライドガラス上にエポキシ接着剤で固定し、測定台にセットした。本測定法で評価されるダイナミック硬度は、試料の表面からの深さによって異なる測定値が得られる。この発明では、表面から３μｍの深さの測定値を表層硬度とした。
３．平均表面粗度（Ｒａ）
小坂研究所製ＳＥ２００型表面粗さ計を用い、縦倍率：１０００、横倍率：２０、カットオフ：０．０８ｍｍ、測定長：８ｍｍ、測定速度：０．１ｍｍ／分の条件で測定した。
【００３０】
実施例１
縦方向に一軸延伸したポリプロピレン系フィルム（厚み２５μｍ）に縦方向に張力をかけ、このフィルムにクレイジング処理刃を縦方向に当てて局所的な曲げ応力をかけながら、上記のフィルムを横方向に摺動させることにより、フィルムに縦方向のクレイズを縦縞状に、かつフィルムの表裏両面にまたがる深さに形成してクレイズフィルムを製造した。
【００３１】
ポリエチレンテレフタレートからなる厚み１８８μｍの基材フィルムの片面にアクリル系ポリマーからなる感圧性の強粘着タイプの粘着剤を２５μｍの厚みに積層し、この粘着剤の積層面に、ポリエチレンテレフタレートからなり、あらかじめ易接着処理が施された厚み２５μｍのカバーフィルムＡの易接着処理面を重ねて積層した。得られた基材フィルム・粘着剤層・カバーフィルムＡ積層体の基材フィルム表面に、市販の高透明度型低硬度（硬度：１０度）シリコーンゴムコンパウンドを１００μｍの厚みに塗工し、再剥離性と自己粘着性を備えた自己粘着層を形成し、自己粘着層・基材フィルム・粘着剤層・カバーフィルムＡ積層体を得た。
【００３２】
上記の積層体に、ポリエチレンテレフタレートからなり、あらかじめ易接着処理を施された厚み３０μｍのカバーフィルムＢを、その易接着処理面が上記積層体の自己粘着層と接するように重ねて積層した。得られたカバーフィルムＢ・自己粘着層・基材フィルム・粘着剤層・カバーフィルムＡ積層体を電子線照射装置に導入し、シリコーンゴムからなる自己粘着層を架橋し、かつ基材フィルムと一体化した。
【００３３】
得られた５層構造の積層体において、カバーフィルムＡおよびカバーフィルムＢは、いずれも容易に剥離可能である。自己粘着層側のカバーフィルムＢを剥離し、自己粘着層の特性を評価したところ、平均表面粗度（Ｒａ）は０．０４μｍ、表層ダイナミック硬度は０．０９ｍＮ／μｍ2、初期粘着力は２４０ｍＮ／２５ｍｍであった。
【００３４】
次いで、上記積層体の粘着剤層側カバーフィルムＡを剥離し、現われた粘着剤層に前記のクレイズフィルムを重ねて接着することにより、実施例１の表示画面用光学フィルターを得た。この表示画面用光学フィルターを液晶表示画面の形状に対応する長方形に切断した。その際、クレイズフィルムのクレイズの方向を液晶表示画面の横辺に対して９０度の角度に設定した。そして、上記の光学フィルターを、裏面の自己粘着層側カバーフィルムＢを剥離しながら、自己粘着層の自己粘着力で表示画面に貼り付けた。
【００３５】
この光学フィルターは、画面を正面から眺めたときの画像の視認性は高いが、横から眺めたときの視認性は低くなり、眺める方向が表示画面の法線方向に対し水平にほぼ６０度を超えると、上記の画像が見難くなった。すなわち、覗き見防止を可能にする視界制御機能を備えていた。また、光学フィルターがクレイズフィルムで形成されるため、外部からの光の反射性が低下し、映り込みを防ぐ機能も備えていた。
【００３６】
また、上記の光学フィルターは、裏面に柔軟性ポリマーからなる自己粘着層を備えているため、表示画面に対し粘着剤や接着剤を用いないで貼着することができる。しかも、自己粘着層の表面にカバーフィルムＢを設けたので、カバーフィルムＢを剥離しながら上記の自己粘着層を表示画面に接触させるのみで自己粘着が進行して貼着が容易に行われ、かつ光学フィルターと表示画面の表面との間に介在する空気が自己粘着力で押し出され、空気の噛み込みが生じない。
【００３７】
また、上記実施例１の光学フィルターは、自己粘着層の初期粘着力が請求項４の要件を満たすので、固定力に優れると共に、表示画面等に貼着した後の剥離も容易で、弱い力で剥離することができ、感圧粘着剤による粘着と異なり、剥離後における表示画面の表面汚れが皆無であった。そして、剥離後の光学フィルターにおいて、自己粘着層の初期粘着力は貼着前と変わらず、貼着と剥離を２０回繰り返しても同様であり、リペア性に優れていた。
【００３８】
比較例１
上記実施例１のクレイズフィルムに代えて一軸延伸のポリプロピレン系フィルムを未処理で使用し、その他は実施例１と同様にして表示画面用光学フィルターを製造した。得られた比較例１の光学フィルターは、視界制御性を有せず、覗き見を防ぐことができなかった。
【００３９】
比較例２
前記実施例１では、基材フィルムの片面に自己粘着層を積層し、他面にアクリル系の粘着剤層を積層したが、自己粘着層を省略し、基材フィルムの両面にアクリル系の粘着剤層を積層し、その他は実施例１と同様にして比較例２の表示画面用光学フィルターを製造した。得られた比較例２の光学フィルターは、表示画面に貼着する際の作業性が劣り、界面に空気を入れずにきれいに貼り付けることができなかった。また、粘着剤層の粘着力が強いため、貼着後の剥離が困難で、表示画面用光学フィルターとしての取扱い性が劣っていた。
【００４０】
実施例２
前記実施例１のクレイズフィルムに、クレイズと直交する方向の張力を加えながら黒色の染液を塗布し、ロールでプレスして上記染液をクレーズに浸透させ、乾燥して着色タイプのクレーズフィルムを製造した。また、実施例１の基材フィルムおよびシリコーンゴムコンパウンドの各厚みを５０μｍに変更し、その他は実施例１と同様にして実施例２の表示画面用光学フィルターを製造した。
【００４１】
得られた実施例２の表示画面用光学フィルターは、着色タイプのクレイズフィルムを用いたので、視界制御機能が実施例１よりも優れており、眺める方向が表示画面の法線方向に対し水平にほぼ４５度を超えたとき、画像が見え難くなった。また、総厚みが１５０μｍと薄いため、モバイル等のペンタッチ入力用の表示画面用光学フィルターとして実用的であった。
【００４２】
実施例３
実施例１の自己粘着層用シリコーンゴムコンパウンドにフタロシアニン系の青色顔料とカーボンブラックを配合して青色に着色する以外は、実施例１と同様にして実施例３の表示画面用光学フィルターを得た。この光学フィルターは、実施例１の光学フィルターよりも視界制御機能が優れており、眺める方向が表示画面の法線方向に対し水平にほぼ４５度を超えたとき、画像が見え難くなった。また、青色に着色されているため、フアッション性も良好であった。
【００４３】
実施例４〜６
前記の実施例２において、自己粘着層用のシリコーンゴムコンパウンドに代えて高伸度型ウレタンゴム、オレフィン系熱可塑性エラストマーおよび５０度シリコーンゴムの３種の柔軟性ポリマーを使用し、その他は実施例２と同様にして実施例４〜６の表示画面用光学フィルターを得た。ただし、高伸度型ウレタンゴムおよびオレフィン系熱可塑性エラストマーについては、架橋処理を省略した。得られた光学フィルターにおける自己粘着層の特性は、下記の表１に示すとおり、実施例２と同等の特性を備え、覗き見防止用として実用性の高い光学フィルターであった。
【００４４】
【表１】
2011150353.tif 000002
【手続補正書】
【提出日】平成23年3月15日(2011.3.15)
【手続補正１】
【補正対象書類名】特許請求の範囲
【補正対象項目名】全文
【補正方法】変更
【補正の内容】
【特許請求の範囲】
【請求項１】
ディスプレイの表示画面前面に取付けて横からの覗き見を防止するための表示画面用光学フィルターであり、透明なプラスチックフィルムの表面に互いに平行な多数本のクレイズを前記表示画面の横辺に対して９０度の角度に設定できるように形成してなるクレイズフィルムに、感圧性接着剤を介して基材フィルムを貼付け、この基材フィルムの前記クレイズフィルム貼付け面と反対側の面に、前記基材フィルムと架橋により一体化した透明な柔軟性ポリマーからなる表面平滑で再剥離性と自己粘着性を有する自己粘着層を積層してなり、
前記クレイズフィルムは表裏両面にまたがる深さにクレイズが形成され、一軸延伸されたポリプロピレンフィルムであり、
前記感圧性接着剤はアクリル系ポリマーであり、
前記基材フィルムはポリエチレンテレフタレートであり、
前記柔軟性ポリマーはシリコーンゴムであり、
前記自己粘着層の表層ダイナミック硬度が０．０１〜１０ｍＮ／２５μｍ2、自己粘着層表面の平均表面粗度（Ｒａ）が０．１２μｍ以下、自己粘着層表面の初期粘着力が２９〜１９６０ｍＮ／２５ｍｍであることを特徴とする表示画面用光学フィルター。
【請求項２】
クレイズフィルムのクレイズ内壁が染料および／または顔料で着色されている請求項１記載の表示画面用光学フィルター。
【請求項３】
前記柔軟性ポリマーが染料および／または顔料で着色されていることを特徴とする請求項１または請求項２記載の表示画面用光学フィルター。
【請求項４】
請求項１記載の表示画面用光学フィルターの製造方法であって、
ポリエチレンテレフタレートフィルムからなる基材フィルムの片面にアクリル系ポリマーからなる感圧性接着剤を積層する工程と、
この感圧性接着剤の積層面にカバーフィルムＡを積層する工程と、
前記基材フィルムの他の面にシリコーンゴムからなる自己粘着層を積層する工程と、
この自己粘着層にカバーフィルムＢを積層する工程と、
前記カバーフィルムＢ、前記自己粘着層、前記基材フィルム、前記感圧性接着剤、前記カバーフィルムＡが順に積層された積層体に電子線を照射して、前記シリコーンゴム層を架橋し、前記基材フィルムおよび前記シリコーンゴム層を一体化する工程と、
前記カバーフィルムＢを剥離する工程と、
このカバーフィルムＢの剥離面に前記クレイズフィルムを貼付ける工程とを備えることを特徴とする表示画面用光学フィルターの製造方法。
【手続補正２】
【補正対象書類名】明細書
【補正対象項目名】０００７
【補正方法】変更
【補正の内容】
【０００７】
この発明に係る表示画面用光学フィルターは、ディスプレイの表示画面前面に取付けて横からの覗き見を防止するための表示画面用光学フィルターであり、透明なプラスチックフィルムの表面に互いに平行な多数本のクレイズを前記表示画面の横辺に対して９０度の角度に設定できるように形成してなるクレイズフィルムに、感圧性接着剤を介して基材フィルムを貼付け、この基材フィルムの前記クレイズフィルム貼付け面と反対側の面に、前記基材フィルムと架橋により一体化した透明な柔軟性ポリマーからなる表面平滑で再剥離性と自己粘着性を有する自己粘着層を積層してなり、
前記クレイズフィルムは表裏両面にまたがる深さにクレイズが形成され、一軸延伸されたポリプロピレンフィルムであり、
前記感圧性接着剤はアクリル系ポリマーであり、
前記基材フィルムはポリエチレンテレフタレートであり、
前記柔軟性ポリマーはシリコーンゴムであり、
前記自己粘着層の表層ダイナミック硬度が０．０１〜１０ｍＮ／２５μｍ2、自己粘着層表面の平均表面粗度（Ｒａ）が０．１２μｍ以下、自己粘着層表面の初期粘着力が２９〜１９６０ｍＮ／２５ｍｍであることを特徴とする。